(57)【要約】【課題】固体電解質に用いられる保水性の高い導電性高分子材料およびＬＣの低い固体電解コンデンサを提供する。【解決手段】架橋剤により架橋された構造を有するポリ陰イオン及び導電性高分子を含む導電性高分子粒子と、水及び水混和性有機溶媒の少なくとも一方と、を含む導電性高分子溶液であって、前記ポリ陰イオンの主鎖上の陰イオンのモル数に対する前記架橋剤のモル数の比率を示す架橋割合が、前記導電性高分子粒子の内部より前記導電性高分子粒子の表面の方が高い導電性高分子溶液。【選択図】図１
2015010161.tif 000002
【特許請求の範囲】
【請求項１】
架橋剤により架橋された構造を有するポリ陰イオン及び導電性高分子を含む導電性高分子粒子と、水及び水混和性有機溶媒の少なくとも一方と、を含む導電性高分子溶液であって、
前記ポリ陰イオンの主鎖上の陰イオンのモル数に対する前記架橋剤のモル数の比率を示す架橋割合が、前記導電性高分子粒子の内部より前記導電性高分子粒子の表面の方が高い導電性高分子溶液。
【請求項２】
前記導電性高分子粒子の内部の前記架橋割合が、前記ポリ陰イオンの主鎖上の陰イオン１００モルに対して前記架橋剤が０．００１〜７モルである請求項１に記載の導電性高分子溶液。
【請求項３】
前記架橋剤の主鎖上の炭素数が７から１２である請求項１又は２に記載の導電性高分子溶液。
【請求項４】
前記ポリ陰イオンの架橋部が陰イオンを有する請求項１から３のいずれか１項に記載の導電性高分子溶液。
【請求項５】
前記ポリ陰イオンが、エポキシ基を２つ以上有する化合物により該ポリ陰イオンの主鎖が架橋された化合物である請求項１から４のいずれか１項に記載の導電性高分子溶液。
【請求項６】
前記ポリ陰イオンが、不飽和結合を有するポリ陰イオンであり、ビニル基を２つ以上有する化合物により該ポリ陰イオンの主鎖が架橋された化合物である請求項１から４のいずれか１項に記載の導電性高分子溶液。
【請求項７】
前記ポリ陰イオンが不飽和結合を有するポリ陰イオンであり、
前記導電性高分子粒子内部の架橋が、前記ポリ陰イオンの不飽和結合と前記架橋剤とが結合して形成された架橋であり、
前記導電性高分子粒子表面の架橋が、前記ポリ陰イオンの陰イオンと前記架橋剤とが結合して形成された架橋である請求項１から４のいずれか１項に記載の導電性高分子溶液。
【請求項８】
請求項１から７のいずれか１項に記載の導電性高分子溶液を乾燥し、前記水及び水混和性有機溶媒の少なくとも一方を除去して得られる導電性高分子材料。
【請求項９】
請求項８に記載の導電性高分子材料を含む固体電解質を備える固体電解コンデンサ。
【請求項１０】
多孔質体の弁作用金属を含む陽極導体の表面に誘電体層を形成する工程と、
請求項１から７のいずれか１項に記載の導電性高分子溶液を前記誘電体層上に塗布し、乾燥して導電性高分子層を形成する工程と、
再化成を行う工程と、を含む固体電解コンデンサの製造方法。
【請求項１１】
導電性高分子を与えるモノマーを、架橋剤により架橋された構造を有するポリ陰イオンと、水及び水混和性有機溶媒の少なくとも一方とを含む溶液中で重合して、導電性高分子粒子を含む溶液を得る工程と、
前記導電性高分子粒子の表面を架橋剤により架橋する工程と、
を含む導電性高分子溶液の製造方法。
【請求項１２】
前記導電性高分子溶液に含まれる前記導電性高分子粒子の内部における、前記ポリ陰イオンの主鎖上の陰イオンのモル数に対する前記架橋剤のモル数の比率を示す架橋割合が、前記ポリ陰イオンの主鎖上の陰イオン１００モルに対して前記架橋剤が０．００１〜７モルである請求項１１に記載の導電性高分子溶液の製造方法。
【発明の詳細な説明】
【技術分野】
【０００１】
本発明は、導電性高分子溶液、導電性高分子材料および固体電解コンデンサに関する。
【背景技術】
【０００２】
導電性高分子材料は、コンデンサの電極、色素増感太陽電池の電極、エレクトロルミネッセンスディスプレイの電極などに用いられている。このような導電性高分子材料としては、ピロール、チオフェン、３，４−エチレンジオキシチオフェン、アニリンなどを高分子量化したポリマー材料が知られており、関連する技術が特許文献１〜６に開示されている。
【０００３】
特許文献１には、架橋構造を持つポリ陰イオンと導電性高分子粒子とを含む導電性高分子懸濁溶液を乾燥させて形成することを特徴とする導電性高分子組成物が開示されている。また、特許文献２には、弁作用金属よりなり誘電体酸化皮膜を形成した陽極体の誘電体酸化皮膜の上に、所定の水分を保持させた吸水性ポリマー層と、導電性高分子よりなる固体電解質層とを順次形成したコンデンサ素子を備え、エージング時に吸水性ポリマーによって保持された水が、誘電体酸化皮膜の修復のために供給される固体電解コンデンサが開示されている。さらに、特許文献３から６には導電性高分子材料および／または固体電解コンデンサが開示されている。
【先行技術文献】
【特許文献】
【０００４】
【特許文献１】特開２０１０−１８２４２６号公報
【特許文献２】特開２００９−２４６２８８号公報
【特許文献３】特開２００６−３１０３６５号公報
【特許文献４】特表２０１１−５１１６５３号公報
【特許文献５】特開２０１１−２６５０３号公報
【特許文献６】特表２００８−５２６５０２号公報
【発明の概要】
【発明が解決しようとする課題】
【０００５】
しかしながら、特許文献１から６に記載された導電性高分子材料は保水性が低く、誘電体酸化皮膜の修復が不十分となり、該導電性高分子材料を固体電解質に用いた固体電解コンデンサは漏れ電流（以下、ＬＣと示す）が増加し易い。本発明は、保水性の高い導電性高分子材料およびＬＣの低い固体電解コンデンサを提供することを目的とする。
【課題を解決するための手段】
【０００６】
本発明に係る導電性高分子溶液は、架橋剤により架橋された構造を有するポリ陰イオン及び導電性高分子を含む導電性高分子粒子と、水及び水混和性有機溶媒の少なくとも一方と、を含む導電性高分子溶液であって、前記ポリ陰イオンの主鎖上の陰イオンのモル数に対する前記架橋剤のモル数の比率を示す架橋割合が、前記導電性高分子粒子の内部より前記導電性高分子粒子の表面の方が高い。
【０００７】
本発明に係る導電性高分子材料は、本発明に係る導電性高分子溶液を乾燥し、水及び水混和性有機溶媒の少なくとも一方を除去して得られる。
【０００８】
本発明に係る固体電解コンデンサは、本発明に係る導電性高分子材料を含む固体電解質を備える。
【０００９】
本発明に係る固体電解コンデンサの製造方法は、多孔質体の弁作用金属を含む陽極導体の表面に誘電体層を形成する工程と、本発明に係る導電性高分子溶液を誘電体層上に塗布し、乾燥して導電性高分子層を形成する工程と、再化成を行う工程と、を含む。
【００１０】
本発明に係る導電性高分子溶液の製造方法は、導電性高分子を与えるモノマーを、架橋剤により架橋された構造を有するポリ陰イオンと、水及び水混和性有機溶媒の少なくとも一方とを含む溶液中で重合して、導電性高分子粒子を含む溶液を得る工程と、前記導電性高分子粒子の表面を架橋剤により架橋する工程と、を含む。
【発明の効果】
【００１１】
本発明によれば、保水性の高い導電性高分子材料およびＬＣの低い固体電解コンデンサが得られる。
【図面の簡単な説明】
【００１２】
【図１】本発明に係る固体電解コンデンサの一例を示す断面図である。
【発明を実施するための形態】
【００１３】
（導電性高分子溶液）
本発明に係る導電性高分子溶液は、架橋剤により架橋された構造を有するポリ陰イオン及び導電性高分子を含む導電性高分子粒子と、水及び水混和性有機溶媒の少なくとも一方と、を含む導電性高分子溶液であって、前記ポリ陰イオンの主鎖上の陰イオンのモル数に対する前記架橋剤のモル数の比率を示す架橋割合が、前記導電性高分子粒子の内部より前記導電性高分子粒子の表面の方が高い。
【００１４】
固体電解質として従来の導電性高分子層を備える固体電解コンデンサは、導電性高分子層が水を十分に保持することができない。このため、固体電解コンデンサの製造工程の一つである再化成において、誘電体層上の導電性高分子が障壁となり誘電体層に化成液が十分に供給されず、再化成による誘電体層の欠陥の修復が十分になされない。したがって、該固体電解コンデンサのＬＣは高い。
【００１５】
一方、本発明に係る導電性高分子溶液では、架橋剤により架橋された構造を有するポリ陰イオンを導電性高分子のドーパントとして用いることによって、得られる導電性高分子材料の保水性を向上させることができる。また、導電性高分子粒子の表面の架橋割合が、導電性高分子粒子の内部の架橋割合よりも高いため、得られる導電性高分子材料が吸水した際に、水分の外部への流出を抑制することができ、保水性をより向上させることができる。したがって、該導電性高分子溶液から得られる導電性高分子材料は高い保水性を有するため、該導電性高分子材料を含む固体電解質層は再化成において化成液を十分に保持できる。これにより、再化成時に誘電体層上に化成液が十分に供給されるため、誘電体層の欠陥が十分に修復され、ＬＣの低い固体電解コンデンサが得られる。
【００１６】
［導電性高分子］
本発明に係る導電性高分子は、水および水混和性有機溶媒の少なくとも一方に溶解または分散している。本発明に係る導電性高分子としては、π共役系導電性高分子を用いることができ、例えばピロール、チオフェン、アニリン等の繰り返し単位を含む高分子が挙げられる。具体的には、導電性高分子としては、ポリピロール、ポリチオフェン、ポリアニリンおよびそれらの誘導体等が挙げられる。特に、導電性高分子としては、３，４−エチレンジオキシチオフェンまたはその誘導体の繰り返し単位を含む重合体が好ましい。具体的には、導電性高分子としては、下記式（１）で示される繰り返し単位を含むポリ（３，４−エチレンジオキシチオフェン）またはその誘導体が好ましい。
【００１７】
【化１】
2015010161.tif 000003
【００１８】
３，４−エチレンジオキシチオフェンの誘導体としては、３，４−（１−ヘキシル）エチレンジオキシチオフェン等の３，４−（１−アルキル）エチレンジオキシチオフェン等が挙げられる。導電性高分子はホモポリマーでもコポリマーでもよい。また、これらの導電性高分子は一種を用いてもよく、二種以上を併用してもよい。
【００１９】
導電性高分子溶液における導電性高分子の含有量は、溶媒である水および水混和性有機溶媒の少なくとも一方１００質量部に対して、０．１質量部以上、３０質量部以下であることが好ましく、０．５質量部以上、２０質量部以下であることがより好ましい。
【００２０】
本発明に係る導電性高分子の合成方法は特に限定されないが、例えば、ドーパントであるポリ陰イオンを含む溶媒中で導電性高分子を与えるモノマーを、酸化剤を用いて化学酸化重合させることにより合成することができる。
【００２１】
［ポリ陰イオン］
本発明に係るポリ陰イオンは、前記導電性高分子から電子を引き抜いたり、前記導電性高分子に電子を与えたりすることにより、前記導電性高分子に導電性を付与するドーパントとして機能し、架橋剤により架橋された架橋構造を有する。具体的には、ポリ陰イオンとは、架橋構造を有し、かつ複数の陰イオンを有する化合物を示し、例えば架橋構造を有し、かつ複数の陰イオンを主鎖に有する高分子であることができる。ポリ陰イオンの陰イオンとしては、例えばカルボキシル基の陰イオン、スルホ基の陰イオン等が挙げられる。ポリ陰イオンはこれらを一種有していてもよく、二種以上有していてもよい。
【００２２】
架橋剤により架橋されるポリ陰イオンとしては、例えばポリアクリル酸、ポリメタクリル酸、ポリマレイン酸等のポリカルボン酸；ポリビニルスルホン酸、ポリスチレンスルホン酸等のポリスルホン酸；およびこれらの構造単位を有する共重合体等が挙げられる。これらの中でも、ポリ陰イオンとしては下記式（２）で示される繰り返し単位を含むポリスチレンスルホン酸が好ましい。
【００２３】
【化２】
2015010161.tif 000004
【００２４】
これらの架橋剤により架橋されるポリ陰イオンは一種を用いてもよく、二種以上を併用してもよい。
【００２５】
ポリ陰イオンの質量平均分子量は、２０００以上、５０００００以下であることが好ましく、１００００以上、２０００００以下であることがより好ましく、３００００以上、１０００００以下であることがさらに好ましい。質量平均分子量は、ＧＰＣ（Ｇｅｌ  Ｐｅｒｍｅａｔｉｏｎ  Ｃｈｒｏｍａｔｏｇｒａｐｈｙ）測定で算出した値とする。
【００２６】
ポリ陰イオンの架橋部は陰イオンを有することが好ましい。ポリ陰イオンの架橋部が陰イオンを有することにより、架橋部における親水性が向上し、保水性が向上する。ポリ陰イオンの架橋部が有する陰イオンとしては、スルホ基の陰イオン、カルボキシル基の陰イオンが好ましい。なお、架橋部とは、ポリ陰イオンの架橋剤により架橋された部分を示し、ポリ陰イオンの架橋部が陰イオンを有するためには架橋剤がその主鎖上に陰イオンを有すればよい。
【００２７】
架橋剤の主鎖上の炭素数は７から１２が好ましく、８から１１がより好ましく、１０が特に好ましい。炭素数が７以上である場合、吸水時の膨張が大きくなるため、吸水量が増加する。一方、炭素数が１２より大きくなると、吸水量は大きくなるものの保水性が低下する場合があるため、炭素数は１２以下が好ましい。
【００２８】
ポリ陰イオンの主鎖は架橋剤と結合するために架橋点を有する。該架橋点としては、陰イオンまたは不飽和結合が挙げられる。架橋剤としては、ポリ陰イオンの主鎖の陰イオンと反応する官能基を２つ以上有する化合物、またはポリ陰イオンの主鎖の不飽和結合と反応する官能基を２つ以上有する化合物であれば特に限定されない。しかしながら、陰イオンが架橋剤と架橋すると吸水性が低下するため、架橋剤としてはポリ陰イオンの主鎖の不飽和結合と反応する官能基を２つ以上有する化合物が好ましい。なお、不飽和結合は二重結合であっても三重結合であってもよい。
【００２９】
ポリ陰イオンの主鎖の陰イオンと反応する官能基としては、例えばエポキシ基、イソシアネート基、カルボキシル基、アミノ基、ヒドロキシル基、メルカプト基、アルデヒド基等が挙げられる。これらの官能基を２つ以上有する化合物としては、例えばジエポキシアルカン、ジエポキシアルカンスルホン酸、ジエポキシオール等のエポキシ化合物；エチレングリコールジグリシジルエーテル、ポリエチレングリコールジグリシジルエーテル、グリセロールポリグリシジルエーテル等のポリグリシジルエーテル；エピクロルヒドリン、α−メチルエピクロルヒドリン等のハロエポキシ化物；グルタルアルデヒド、グリオキザール等のポリアルデヒド；グリセリン、ペンタエリスリトール、エチレングリコール等のポリオール等が挙げられる。これらの中でも、架橋剤としては、ポリ陰イオンの主鎖の陰イオン、特にスルホ基の陰イオンとの反応性が高い観点から、エポキシ基を２つ以上有する化合物が好ましい。
【００３０】
また、ポリ陰イオンの主鎖の不飽和結合と反応する官能基としては、ビニル基が好ましい。ビニル基を２つ以上有する化合物としては、ペンタジエン、ヘキサジエン、オクタジエン、ノナジエン、デカジエン、ウンデカジエン、ドデカジエン等のアルカジエン、アルカジエンスルホン酸、アルカジエンオール等のジエン化合物が挙げられる。これらの架橋剤は一種を用いてもよく、二種以上を併用してもよい。
【００３１】
［導電性高分子粒子］
本発明に係る導電性高分子粒子は、架橋剤により架橋された構造を有するポリ陰イオンと、導電性高分子とを含む。導電性高分子溶液中では、導電性高分子およびポリ陰イオンは集まって平均粒子径が直径１〜５０００ｎｍの粒子として存在する。本発明では、ポリ陰イオンの主鎖上の陰イオンのモル数に対する架橋剤のモル数の比率を示す架橋割合が、導電性高分子粒子の内部より導電性高分子粒子の表面の方が高い。なお、導電性高分子粒子の表面とは、導電性高分子粒子の最表面から内部へ４ｎｍまでの領域を示す。また、導電性高分子粒子の内部とは、前記導電性高分子粒子の表面以外の領域を示す。前記架橋割合は、ＦＴ−ＩＲにより測定することができる。
【００３２】
導電性高分子粒子の内部の架橋割合は、ポリ陰イオンの主鎖上の陰イオン１００モルに対して架橋剤が０．００１〜７モルであることが好ましく、０．１〜４モルであることがより好ましく、０．５〜２．５モルであることがさらに好ましく、１〜１．５モルであることが特に好ましい。特に、導電性高分子粒子の内部の架橋割合は、ポリ陰イオンの主鎖上の陰イオン１００モルに対して架橋剤が１．３モルであることが好ましい。該架橋割合が、ポリ陰イオンの主鎖上の陰イオン１００モルに対して架橋剤が０．００１モル以上であることにより、再化成時に架橋部が少ないことによる溶け出しを防止することができる。また、該架橋割合が、ポリ陰イオンの主鎖上の陰イオン１００モルに対して架橋剤が７モル以下であることにより、再化成時に架橋部が多いことによる吸水性の阻害を抑制することができる。また、得られる導電性高分子材料の保水性の観点から、導電性高分子粒子の表面の架橋割合は、ポリ陰イオンの主鎖上の陰イオン１００モルに対して架橋剤が１〜１０モルであることが好ましく、２〜９モルであることがより好ましく、３〜８モルであることがさらに好ましい。なお、前述したように、導電性高分子粒子の表面の架橋割合は、導電性高分子粒子の内部の架橋割合よりも高い。導電性高分子粒子を架橋剤によりさらに架橋することによって、導電性高分子粒子の表面の架橋割合を導電性高分子粒子の内部の架橋割合よりも高くすることができる。
【００３３】
ポリ陰イオンが不飽和結合を有するポリ陰イオンであり、導電性高分子粒子内部の架橋が、ポリ陰イオンの不飽和結合と架橋剤とが結合して形成された架橋であり、導電性高分子粒子表面の架橋が、ポリ陰イオンの陰イオンと架橋剤とが結合して形成された架橋であることが、導電性高分子粒子の保水性をより向上させることができるため好ましい。導電性高分子粒子内部の架橋に用いられる架橋剤としては、前記ビニル基を２つ以上有する化合物が好ましい。また、導電性高分子粒子表面の架橋に用いられる架橋剤としては、前記ポリ陰イオンの主鎖の陰イオンと反応する官能基を２つ以上有する化合物が好ましい。
【００３４】
導電性高分子粒子を架橋剤によりさらに架橋する方法としては、例えば導電性高分子粒子を含む溶液中で導電性高分子粒子と架橋剤とを反応させることにより行うことができる。また、導電性高分子粒子を含む溶液を塗布し乾燥して導電性高分子層を形成後、架橋剤を溶解または分散した溶液を浸漬させ、乾燥することによって、導電性高分子粒子の表面を架橋させることもできる。さらに、導電性高分子粒子を含む溶液に架橋剤を添加し、該溶液を塗布し乾燥して導電性高分子層を形成することで、導電性高分子粒子の表面を架橋させることもできる。該乾燥の温度としては、８０度以上、３００度以下であることが好ましい。なお、導電性高分子粒子の表面の架橋に用いられる架橋剤は、ポリ陰イオンの架橋時に用いられる架橋剤と同じであってもよく、異なっていてもよい。
【００３５】
［溶媒］
本発明に係る導電性高分子溶液は、溶媒として水および水混和性有機溶媒の少なくとも一方を含む。水混和性有機溶媒としては、水と混和する有機溶媒であれば特に限定されないが、メタノール、エタノール、プロパノール、酢酸等のプロトン性極性溶媒；Ｎ，Ｎ−ジメチルホルムアミド、ジメチルスルホキシド、アセトニトリル、アセトン等の非プロトン性極性溶媒が好ましい。水混和性有機溶媒としては、ジメチルスルホキシドがより好ましい。これらは一種を用いてもよく、二種以上を併用してもよい。
【００３６】
（導電性高分子材料）
本発明に係る導電性高分子材料は、本発明に係る導電性高分子溶液を乾燥し、水および水混和性有機溶媒の少なくとも一方を除去して得られる。前述したように、本発明に係る導電性高分子材料は高い保水性を示す。溶媒である水および水混和性有機溶媒の少なくとも一方を除去するための乾燥の温度は、導電性高分子の分解温度以下であれば特に制限されないが、３００℃以下が好ましい。
【００３７】
（固体電解コンデンサ）
本発明に係る固体電解コンデンサは、本発明に係る導電性高分子材料を含む固体電解質を備える。固体電解質が本発明に係る導電性高分子材料を含むことにより保水性が向上し、再化成時に誘電体層の欠陥が十分に修復されるため、低ＬＣを実現することができる。
【００３８】
本発明に係る固体電解コンデンサの一例の断面図を図１に示す。図１に示す固体電解コンデンサには、陽極導体１上に、誘電体層２、固体電解質層３および陰極導体４がこの順に形成されている。
【００３９】
陽極導体１は、弁作用金属を有する金属の板、箔または線、弁作用を有する金属微粒子を含む焼結体、エッチングによって拡面処理された多孔質体金属などによって形成される。弁作用金属としては、タンタル、アルミニウム、チタン、ニオブ、ジルコニウムおよびこれらの合金等が挙げられる。これらの中でも、弁作用金属としては、タンタル、アルミニウムおよびニオブからなる群から選択される少なくとも１種の金属であることが好ましい。これらは一種を用いてもよく、二種以上を併用してもよい。
【００４０】
誘電体層２は、陽極導体１の表面を電解酸化して得られる酸化皮膜であり、陽極導体１の空孔部にも形成されている。誘電体層２の厚みは、電解酸化の電圧によって適宜調整できる。
【００４１】
固体電解質層３は、本発明に係る導電性高分子材料を含む。固体電解質層３には、本発明に係る導電性高分子材料以外にも、二酸化マンガン、酸化ルテニウム等の酸化物誘導体、ＴＣＮＱ（７，７，８，８−テトラシアノキノジメタンコンプレックス塩）等の有機物半導体等が含まれていてもよい。また、固体電解質層３には、水、電解液、イオン溶液等の溶液が含まれていてもよい。固体電解質層３の形成方法としては特に限定されないが、例えば以下に示す方法が挙げられる。陽極導体１の表面に形成された誘電体層２上に本発明に係る導電性高分子溶液を塗布または含浸し、乾燥して固体電解質層３を形成する。その後、これをアジピン酸、クエン酸、リン酸またはそれらのアンモニウム塩水溶液等に含浸し、電圧を印加することにより再化成を行うことで、誘電体層２の欠陥を修復する。
【００４２】
また、固体電解質層３は２層以上であってもよい。この場合、複数の層を含む固体電解質層３のうち、少なくとも１層が本発明に係る導電性高分子材料を含めばよい。図１に示す第一の導電性高分子層３Ａおよび第二の導電性高分子層３Ｂからなる固体電解質層３の形成方法としては、例えば以下に示す方法が挙げられる。陽極導体１の表面に形成された誘電体層２上に、本発明に係る導電性高分子溶液を塗布または含浸し、乾燥することにより、第一の導電性高分子層３Ａを形成する。その後、再化成を行う。次に、導電性高分子を与えるモノマーを含む溶液を用いて化学酸化重合または電解重合することにより、第一の導電性高分子層３Ａ上に本発明に係る導電性高分子材料を含まない第二の導電性高分子層３Ｂを形成する。なお、第一の導電性高分子層３Ａが本発明に係る導電性高分子材料を含まず、第二の導電性高分子層３Ｂが本発明に係る導電性高分子材料を含む形態であってもよく、第一の導電性高分子層３Ａおよび第二の導電性高分子層３Ｂがそれぞれ異なる本発明に係る導電性高分子材料を含む形態であってもよい。
【００４３】
陰極導体４は、導体であれば特に限定されない。陰極導体４は、例えば図１に示すように、グラファイト等からなるカーボン層５と、銀導電性樹脂層６とからなる２層構造であってもよい。
【００４４】
（固体電解コンデンサの製造方法）
本発明に係る固体電解コンデンサの製造方法は、多孔質体の弁作用金属を含む陽極導体の表面に誘電体層を形成する工程と、本発明に係る導電性高分子溶液を前記誘電体層上に塗布し、乾燥して導電性高分子層を形成する工程と、再化成を行う工程と、を含む。前述したように、本発明に係る導電性高分子溶液から得られる導電性高分子材料は高い保水性を有するため、該導電性高分子材料を用いて導電性高分子層を形成することにより、再化成時に誘電体層上に化成液が十分に供給され、誘電体層の欠陥が十分に修復される。これにより、ＬＣの低い固体電解コンデンサが得られる。
【００４５】
導電性高分子溶液を誘電体層上に塗布する方法としては特に限定されず、例えば陽極導体を導電性高分子溶液に浸漬させることで塗布することができる。再化成とは、化成液により化成処理を行う工程であり、再化成を行うことにより誘電体層の欠陥が修復される。化成液としては、例えばアジピン酸、クエン酸、リン酸またはそれらのアンモニウム塩水溶液等を用いることができる。これらは一種を用いてもよく、二種以上を併用してもよい。再化成の方法としては、例えば、導電性高分子層を前記化成液に含浸し、電圧を印加することにより行うことができる。
【００４６】
（導電性高分子溶液の製造方法）
本発明に係る導電性高分子溶液の製造方法は、導電性高分子を与えるモノマーを、架橋剤により架橋された構造を有するポリ陰イオンと、水及び水混和性有機溶媒の少なくとも一方とを含む溶液中で重合して、導電性高分子粒子を含む溶液を得る工程と、前記導電性高分子粒子の表面を架橋剤により架橋する工程と、を含む。導電性高分子粒子の表面を架橋剤によりさらに架橋することで、架橋割合が、導電性高分子粒子の内部より導電性高分子粒子の表面の方が高い導電性高分子溶液が得られる。
【実施例】
【００４７】
（実施例１）
［導電性高分子溶液の調製］
ポリスチレンスルホン酸２０ｇと、架橋剤である１，２，５，６−ジエポキシヘキサン０．２ｇとを溶媒である水１００ｍｌに溶解した。溶液を８０℃に保温し、２４時間攪拌して反応させることで、ポリ陰イオンである架橋構造を有するポリスチレンスルホン酸を合成した。該架橋構造を有するポリスチレンスルホン酸５ｇ、３，４−エチレンジオキシチオフェン１．２５ｇ及び硫酸鉄（ＩＩＩ）０．１２５ｇを、水５０ｍｌに溶解した。この溶液に２４時間にわたって空気を導入し、導電性高分子粒子を含む溶液を製造した。架橋剤である１，２，５，６−ジエポキシヘキサン０．０５ｇを調製した導電性高分子粒子を含む溶液５０ｍｌに添加した。この溶液を８０℃に保温し、２４時間攪拌して反応させることで、導電性高分子粒子の表面をさらに架橋した。これにより、導電性高分子溶液を調製した。
【００４８】
［導電性高分子材料の吸水率の測定］
アルミニウム基板上に前記導電性高分子溶液を１５μｌ滴下した。これを１２５℃の恒温槽内に入れて水を揮発させることで、約５μｍの厚さの導電性高分子材料の膜を作製した。その後、該導電性高分子材料の膜を水に１０分間浸漬し、大気中で１時間放置した。カールフィッシャー法の水分率計（製品名：ＣＰ−２００型卓上型  電量法水分計、ＶＡ−２００型水分気化装置、株式会社三菱化学アナリテック製）を用いて、該導電性高分子材料の膜の保水性を評価するために吸水率を測定した。結果を表１に示す。なお、吸水率は、導電性高分子材料の膜の水分を除く質量に対する水分の質量の割合を示す値である。
【００４９】
（実施例２）
ポリスチレンスルホン酸の架橋および導電性高分子粒子の表面の架橋に用いる架橋剤として、１，２，５，６−ジエポキシヘキサンの代わりに、１，２：６，７−ジエポキシヘプタンを用いた以外は実施例１と同様に導電性高分子溶液を調製し、導電性高分子材料の吸水率を測定した。結果を表１に示す。
【００５０】
（実施例３）
ポリスチレンスルホン酸の架橋および導電性高分子粒子の表面の架橋に用いる架橋剤として、１，２，５，６−ジエポキシヘキサンの代わりに、１，２：７，８−ジエポキシオクタンを用いた以外は実施例１と同様に導電性高分子溶液を調製し、導電性高分子材料の吸水率を測定した。結果を表１に示す。
【００５１】
（実施例４）
ポリスチレンスルホン酸の架橋および導電性高分子粒子の表面の架橋に用いる架橋剤として、１，２，５，６−ジエポキシヘキサンの代わりに、１，２：１１，１２−ジエポキシドデカンを用いた以外は実施例１と同様に導電性高分子溶液を調製し、導電性高分子材料の吸水率を測定した。結果を表１に示す。
【００５２】
（実施例５）
ポリスチレンスルホン酸の架橋および導電性高分子粒子の表面の架橋に用いる架橋剤として、１，２，５，６−ジエポキシヘキサンの代わりに、１，２：１１，１２−ジエポキシトリデカンを用いた以外は実施例１と同様に導電性高分子溶液を調製し、導電性高分子材料の吸水率を測定した。結果を表１に示す。
【００５３】
（実施例６）
ポリスチレンスルホン酸の架橋および導電性高分子粒子の表面の架橋に用いる架橋剤として、１，２，５，６−ジエポキシヘキサンの代わりに、１，２：７，８−ジエポキシオクタン−４−スルホン酸を用いた以外は実施例１と同様に導電性高分子溶液を調製し、導電性高分子材料の吸水率を測定した。結果を表１に示す。
【００５４】
（実施例７）
スチレンスルホン酸ナトリウム２０ｇとアセチレン０．２ｇを水６０ｇに溶解した。また、過硫酸アンモニウム０．０５ｇを水５ｇに溶解させた。あらかじめ窒素置換した重合容器に水２０ｇを仕込んで撹拌しつつ、９０℃に昇温した後、前記スチレンスルホン酸ナトリウム溶液および前記過硫酸アンモニウム溶液をそれぞれ４時間かけて添加して、重合を行った。その後２時間熟成を行い、重合物水溶液を得た。該重合物水溶液を、電気透析機を用いてイオン交換し、不純物イオンを除去した。これにより、不飽和結合を有する架橋前のポリ陰イオンを含む水溶液を調製した。
【００５５】
次に、前記不飽和結合を有する架橋前のポリ陰イオンを含む水溶液１００ｇに、架橋剤であるヘキサジエン（０．２ｇ）を溶解した。また、過硫酸アンモニウム０．０５ｇを水５ｇに溶解させた。ヘキサジエンを溶解した不飽和結合を有する架橋前のポリ陰イオンを含む水溶液を９０℃に昇温した後、前記過硫酸アンモニウム溶液を４時間かけて添加し、重合を行った。その後２時間熟成することで、不飽和結合を有するポリ陰イオンを合成した。
【００５６】
前記不飽和結合を有するポリ陰イオン５ｇ、３，４−エチレンジオキシチオフェン１．２５ｇ及び硫酸鉄（ＩＩＩ）０．１２５ｇを水５０ｍｌに溶解した。この溶液に２４時間にわたって空気を導入し、導電性高分子粒子を含む溶液を調製した。架橋剤である１，７−オクタジエン−４−スルホン酸０．０５ｇを、前記導電性高分子粒子を含む溶液５０ｍｌに添加した。また、過硫酸アンモニウム０．０５ｇを水５ｇに溶解させた。１，７−オクタジエン−４−スルホン酸を添加した導電性高分子粒子を含む溶液を９０℃に昇温した後、前記過硫酸アンモニウム溶液を４時間かけて添加し、重合を行った。その後２時間熟成を行い、導電性高分子粒子の表面をさらに架橋することで、導電性高分子溶液を調製した。その後、実施例１と同様に導電性高分子材料の吸水率の測定を行った。結果を表１に示す。
【００５７】
（実施例８）
実施例７と同様に導電性高分子粒子を含む溶液を製造した。架橋剤である１，２：７，８−ジエポキシオクタン−４−スルホン酸０．０５ｇを、該導電性高分子粒子を含む溶液５０ｍｌに添加した。該溶液を８０℃に保温し、２４時間攪拌して反応させ、導電性高分子粒子の表面をさらに架橋することで、導電性高分子溶液を調製した。その後、実施例１と同様に導電性高分子材料の吸水率の測定を行った。結果を表１に示す。
【００５８】
（比較例１）
質量平均分子量が５００００のポリスチレンスルホン酸５ｇ、３，４−エチレンジオキシチオフェン１．２５ｇ及び硫酸鉄（ＩＩＩ）０．１２５ｇを水（５０ｍｌ）に溶解した。この溶液に２４時間にわたって空気を導入し、ポリチオフェン溶液を製造した。その後、該ポリチオフェン溶液を用いて実施例１と同様に導電性高分子材料の膜を作製し、吸水率の測定を行った。結果を表１に示す。
【００５９】
（比較例２）
ポリスチレンスルホン酸２０ｇと、架橋剤である１，２，５，６−ジエポキシヘキサン０．２ｇとを溶媒である水１００ｍｌに溶解した。溶液を８０℃に保温し、２４時間攪拌して反応させることで、ポリ陰イオンである架橋構造を有するポリスチレンスルホン酸を合成した。該架橋構造を有するポリスチレンスルホン酸５ｇ、３，４−エチレンジオキシチオフェン１．２５ｇ及び硫酸鉄（ＩＩＩ）０．１２５ｇを、水５０ｍｌに溶解した。この溶液に２４時間にわたって空気を導入し、導電性高分子粒子を含む溶液を製造した。その後、該溶液を用いて実施例１と同様に導電性高分子材料の膜を作製し、吸水率の測定を行った。結果を表１に示す。
【００６０】
（実施例９）
［固体電解コンデンサの作製］
実施例１で調製した導電性高分子溶液を用いて固体電解コンデンサを作製した。陽極導体として、エッチングにより拡面処理された３×４ｍｍの多孔質体アルミニウム箔を用いた。該陽極導体は、表面に酸化皮膜である誘電体層を備える。該陽極導体を、実施例１で調製した導電性高分子溶液に浸漬した。これを１２５℃の恒温槽中で乾燥し、固化させて、固体電解質層を形成した。その後、０．３質量％のリン酸中で電圧を印加することにより再化成を行い、誘電体層の欠陥を修復した。その後、固体電解質層上に、グラファイト層、銀導電性樹脂層を順次形成し、固体電解コンデンサを作製した。
【００６１】
［ＬＣ測定］
作製した固体電解コンデンサについて、ＬＣメーターを用いてＬＣを測定した。結果を表２に示す。
【００６２】
（実施例１０）
実施例９と同様の誘電体層を備える陽極導体を、３，４−エチレンジオキシチオフェンを含むモノマー溶液と、ドーパントとしての１，３，６−ナフタレントリスルホン酸と、酸化剤であるペルオキソ二硫酸アンモニウムを含む酸化剤溶液と、を含む溶液に浸漬させた。浸漬を数回繰り返し、化学酸化重合法によってポリ３，４−エチレンジオキシチオフェンを含む第一の導電性高分子層を形成した。その後、これを実施例１で調製した導電性高分子溶液に浸漬した。これを１２５℃の恒温槽中で乾燥し、固化させて、第二の導電性高分子層を形成した。その後、０．３質量％のリン酸中で電圧を印加することにより再化成を行い、誘電体層の欠陥を修復した。その後、第二の導電性高分子層上に、グラファイト層、銀導電性樹脂層を順次形成し、固体電解コンデンサを作製した。該固体電解コンデンサについて、実施例９と同様にＬＣ測定を行った。結果を表２に示す。
【００６３】
（実施例１１）
実施例９と同様の誘電体層を備える陽極導体を、実施例１で調製した導電性高分子溶液に浸漬した。これを１２５℃の恒温槽中で乾燥し、固化させて、第一の導電性高分子層を形成した。その後、０．３質量％のリン酸中で電圧を印加することにより再化成を行い、誘電体層の欠陥を修復した。次に、これを比較例１で調製した導電性高分子溶液に浸漬した。これを１２５℃の恒温槽中で乾燥し、固化させて、第二の導電性高分子層を形成した。その後、第二の導電性高分子層上に、グラファイト層、銀導電性樹脂層を順次形成し、固体電解コンデンサを作製した。該固体電解コンデンサについて、実施例９と同様にＬＣ測定を行った。結果を表２に示す。
【００６４】
（実施例１２）
導電性高分子層の形成において、実施例２で調製した導電性高分子溶液を用いた以外は実施例９と同様に固体電解コンデンサを作製し、ＬＣ測定を行った。結果を表２に示す。
【００６５】
（実施例１３）
導電性高分子層の形成において、実施例３で調製した導電性高分子溶液を用いた以外は実施例９と同様に固体電解コンデンサを作製し、ＬＣ測定を行った。結果を表２に示す。
【００６６】
（実施例１４）
導電性高分子層の形成において、実施例４で調製した導電性高分子溶液を用いた以外は実施例９と同様に固体電解コンデンサを作製し、ＬＣ測定を行った。結果を表２に示す。
【００６７】
（実施例１５）
導電性高分子層の形成において、実施例５で調製した導電性高分子溶液を用いた以外は実施例９と同様に固体電解コンデンサを作製し、ＬＣ測定を行った。結果を表２に示す。
【００６８】
（実施例１６）
導電性高分子層の形成において、実施例６で調製した導電性高分子溶液を用いた以外は実施例９と同様に固体電解コンデンサを作製し、ＬＣ測定を行った。結果を表２に示す。
【００６９】
（実施例１７）
導電性高分子層の形成において、実施例７で調製した導電性高分子溶液を用いた以外は実施例９と同様に固体電解コンデンサを作製し、ＬＣ測定を行った。結果を表２に示す。
【００７０】
（実施例１８）
導電性高分子層の形成において、実施例８で調製した導電性高分子溶液を用いた以外は実施例９と同様に固体電解コンデンサを作製し、ＬＣ測定を行った。結果を表２に示す。
【００７１】
（比較例３）
導電性高分子層の形成において、比較例１で調製した導電性高分子溶液を用いた以外は実施例９と同様に固体電解コンデンサを作製し、ＬＣ測定を行った。結果を表２に示す。
【００７２】
（比較例４）
導電性高分子層の形成において、比較例２で調製した導電性高分子溶液を用いた以外は実施例９と同様に固体電解コンデンサを作製し、ＬＣ測定を行った。結果を表２に示す。
【００７３】
【表１】
2015010161.tif 000005
【００７４】
【表２】
2015010161.tif 000006
【００７５】
表１より、実施例１〜８は比較例１および２に比べて吸水率が高かった。これより、本発明に係る架橋剤により架橋された構造を有するポリ陰イオンをドーパントして用いることによって、吸水率を向上させることができることが確認された。これは、本発明に係るポリ陰イオンの架橋構造に水分が保持されるため、水に浸漬した後に大気中で１時間放置しても水分が蒸発しにくいためである。また、導電性高分子粒子の表面をさらに架橋することによって、水分の外部への流出をさらに抑制することができた。一方、比較例１では架橋構造を有さないポリ陰イオンを用い、導電性高分子粒子の表面の架橋も行われていないため、水に浸漬した後の大気中での放置時に水分が蒸発し、吸水率が低下した。また、比較例２では架橋構造を有しているものの、導電性高分子粒子の表面の架橋が行われていないため、水に浸漬した後の大気中での放置時の水分の蒸発抑制が十分ではなく、吸水率が低下した。
【００７６】
次に、実施例２〜４は実施例１および５に比べて吸水率が高かった。実施例１は架橋剤の主鎖上の炭素数が６なのに対して、実施例２〜４では架橋剤の主鎖上の炭素数が７以上である。そのため、実施例２〜４では吸水時に膜の膨潤が大きく起こり、高い吸水率を得ることができたと考えられる。一方、実施例５は架橋剤の主鎖上の炭素数が１３であるため、保水性が低下し、１時間放置時に水分が蒸発したと考えられる。
【００７７】
実施例６は実施例３に比べて吸水率が高かった。実施例６ではポリ陰イオンの架橋部にも陰イオンを有するため、より高い吸水率が得られたと考えられる。実施例７は実施例６に比べて吸水率が高かった。実施例６ではポリ陰イオンの主鎖中の陰イオンで架橋するのに対して、実施例７ではポリ陰イオンの主鎖中の不飽和結合で架橋し、陰イオンが架橋に使用されないためと考えられる。実施例８は実施例７に比べて吸水率が高かった。実施例８では表面架橋時にポリ陰イオンの主鎖中の陰イオンで架橋するため、導電性高分子粒子の内部の水分が、導電性高分子粒子の表面を通じて外部へ出にくくなったためと考えられる。
【００７８】
表２より、実施例９〜１８は比較例３および４に比べてＬＣが低かった。これより、本発明に係る導電性高分子溶液を用いることによって、ＬＣの低い固体電解コンデンサを得られることが確認された。これは、本発明に係る導電性高分子溶液を用いて作製される導電性高分子材料が高い保水性を有し、再化成が十分に行われるためと考えられる。
【００７９】
以上のように、本発明に係る導電性高分子溶液を用いて作製される導電性高分子材料は高い吸水率を示す。また、該導電性高分子材料は高い吸水率を示すため、該導電性高分子材料を固体電解質に用いた固体電解コンデンサは低いＬＣを示す。
【産業上の利用可能性】
【００８０】
本発明に係る導電性高分子溶液は、リチウムイオン二次電池の陰極の製造等に利用できる。
【符号の説明】
【００８１】
１    陽極導体
２    誘電体層
３    固体電解質層
３Ａ  第一の導電性高分子層
３Ｂ  第二の導電性高分子層
４    陰極導体
５    カーボン層（グラファイト層）
６    銀導電性樹脂層
【図１】
2015010161.tif 000007